(57)【要約】【解決手段】反応チャンバのバッチサイズを増加させる方法、およびその方法を使用するプラズマ処理装置が提供される。方法は、（ａ）反応チャンバ内においてウエハのバッチの一部を処理し、この処理は、反応チャンバの内側表面に少なくともいくらかの材料の標的外の堆積をもたらし、（ｂ）反応チャンバの内側表面に蓄積した標的外の堆積材料を安定化するためにバッチ間反応チャンバ処理を実行し、（ｃ）反応チャンバ内においてウエハのバッチの別の部分を処理することを備える。【選択図】  図３
2021501466.tif 000002
【特許請求の範囲】
【請求項１】
反応チャンバのバッチサイズを増加させる方法であって、
（ａ）前記反応チャンバ内においてウエハのバッチの一部を処理し、前記処理は、前記反応チャンバの内側表面に少なくともいくらかの材料の標的外の堆積をもたらし、
（ｂ）前記反応チャンバの内側表面に蓄積した前記標的外の堆積材料を安定化するためにバッチ間反応チャンバ処理を実行し、
（ｃ）前記反応チャンバ内において前記ウエハのバッチの別の部分を処理すること
を備える、方法。
【請求項２】
請求項１に記載の方法において、さらに、
前記ウエハのバッチの処理が完了するまで（ｂ）〜（ｃ）を繰り返すことを備える、方法。
【請求項３】
請求項１に記載の方法において、
前記反応チャンバのバッチサイズは、反応チャンバ洗浄サイクルの間に前記反応チャンバにおいて処理可能なウエハの数である、方法。
【請求項４】
請求項１に記載の方法において、さらに、
前記反応チャンバ内におけるバッチ処理の前に、前記反応チャンバの前記内側表面をシーズニングすることを備える、方法。
【請求項５】
請求項４に記載の方法において、
前記反応チャンバの前記内側表面のシーズニングは、（ａ）または（ｃ）の最中に前記ウエハのバッチ上への堆積に使用される材料と同じ材料のコーティングを施すことを含む、方法。
【請求項６】
請求項１に記載の方法において、
（ａ）または（ｃ）は、前記ウエハのバッチ内の１枚のウエハ上に材料を堆積することを含む、方法。
【請求項７】
請求項４に記載の方法において、
前記シーズニングは、前記反応チャンバにウエハが存在しない間に、原子層堆積（ＡＬＤ）によって前記反応チャンバの内側表面にコーティングを施すことを含む、方法。
【請求項８】
請求項１に記載の方法において、さらに、
（ｄ）（ｃ）の完了後に前記反応チャンバの内側表面を洗浄することを備える、方法。
【請求項９】
請求項２に記載の方法において、さらに、
（ｄ）前記ウエハのバッチの処理が完了した後に前記反応チャンバの内側表面を洗浄することを備える、方法。
【請求項１０】
請求項１に記載の方法において、
（ｂ）は、前記ウエハのバッチの総バッチ蓄積限界に対して規定の間隔で実行される、方法。
【請求項１１】
請求項１０に記載の方法において、
前記総バッチ蓄積限界は、さらなる処理を行う前に前記反応チャンバの洗浄が要求され、処理が阻害される、前記反応チャンバの内側表面に蓄積した材料の厚さである、方法。
【請求項１２】
請求項１０に記載の方法において、
前記規定の間隔は、経験的に決定される、方法。
【請求項１３】
請求項１０に記載の方法において、
前記規定の間隔は、前記チャンバの内側表面への材料の蓄積が、前記材料のフレーキングならびにウエハ欠陥の発生および／または粒子の発生をもたらす弊害レベルとなるの前に生じる、方法。
【請求項１４】
請求項１に記載の方法において、
（ｂ）は、前記反応チャンバの前記内側表面に蓄積した前記材料に結合する膜を堆積することを含む、方法。
【請求項１５】
請求項１４に記載の方法において、
前記膜の圧縮性は、無線周波数（ＲＦ）電力レベル、反応チャンバ圧力、またはＲＦ処理時間からなる群から選択される１つまたは複数を調整することによって強化される、方法。
【請求項１６】
請求項１に記載の方法において、
（ｂ）は、前記材料が規定の厚さまで前記反応チャンバの前記内側表面に蓄積した後、蓄積した前記材料をプラズマに曝露することを含む、方法。
【請求項１７】
請求項１６に記載の方法において、
プラズマ曝露は、前記反応チャンバの前記内側表面に堆積された膜へのプラズマ拡散を促進するために、１Ｔｏｒｒ〜１０Ｔｏｒｒの範囲内の圧力で実行される、方法。
【請求項１８】
請求項１６に記載の方法において、
前記プラズマは、前記反応チャンバ内のシャワーヘッドのフェースプレート上で点火される、方法。
【請求項１９】
請求項１６に記載の方法において、さらに、
前記プラズマが前記反応チャンバ全体に均一に消散することを許容するために、パージを非活性化することを備える、方法。
【請求項２０】
請求項１６に記載の方法において、
前記プラズマは、水素、ヘリウム、アルゴン、または窒素含有源からなる群から選択されるいずれか１つに由来する、方法。
【請求項２１】
請求項１６に記載の方法において、
前記プラズマへの曝露によって、前記反応チャンバの前記内側表面に蓄積した前記材料上におよそ２００Åの膜を堆積する、方法。
【請求項２２】
請求項２１に記載の方法において、
前記堆積された膜は、前記反応チャンバの前記内側表面上の前記材料を安定化する、方法。
【請求項２３】
請求項２１に記載の方法において、
前記プラズマへの前記曝露によって、前記堆積された膜を緻密化し、前記反応チャンバの前記内側表面上の前記材料を安定化する、方法。
【請求項２４】
請求項１５に記載の方法において、
前記膜の圧縮性は、２ｋｗ〜７ｋｗの範囲の無線周波数（ＲＦ）電力の利用、２ｔｏｒｒ〜１０ｔｏｒｒの範囲の高圧の利用、または０．２秒〜から１０秒のＲＦプラズマ時間の使用からなる群から選択される方法によって増加される、方法。
【請求項２５】
請求項１５に記載の方法において、さらに、
（ｄ）前記反応チャンバを接地することを備える、方法。
【請求項２６】
請求項２５に記載の方法において、
前記接地された反応チャンバは、前記反応チャンバの外部へのプラズマ拡散を促進する、方法。
【請求項２７】
請求項２６に記載の方法において、
堆積ガスを前記ウエハのバッチに供給するように構成されているシャワーヘッドに電力が供給される、方法。
【請求項２８】
請求項２６に記載の方法において、
前記ウエハのバッチを支持するように構成されている台座に電力が供給される、方法。
【請求項２９】
請求項９に記載の方法において、
（ｄ）を実行するために使用されるプラズマは、リモートプラズマ洗浄ユニットによって供給される、方法。
【請求項３０】
請求項２９に記載の方法において、
前記リモートプラズマ洗浄ユニットは、前記反応チャンバと共に搭載される、方法。
【請求項３１】
請求項１６に記載の方法において、
前記プラズマは、４００ｋＨｚの周波数を有する、方法。
【請求項３２】
基板を処理するためのプラズマ処理装置であって、
反応チャンバであって、
チャンバの内側表面、
前記反応チャンバ内で基板を支持するための基板支持体、
前記反応チャンバから材料を除去するための排気ポート
を備える反応チャンバと、
リモートプラズマチャンバであって、
前記リモートプラズマチャンバ内でプラズマを生成するためのプラズマ発生器、
前記リモートプラズマチャンバにガスを供給するための入口、
前記リモートプラズマチャンバで生成されたプラズマを前記反応チャンバに供給するための出口、
コントローラであって、
（ａ）前記反応チャンバ内でウエハのバッチの一部を処理し、前記処理は、前記反応チャンバの内側表面に少なくともいくらかの材料の標的外の堆積をもたらし、
（ｂ）前記反応チャンバの内側表面に蓄積した前記標的外の堆積材料を安定化するためにバッチ間反応チャンバ処理を実行し、
（ｃ）前記反応チャンバ内において前記ウエハのバッチの別の部分を処理する
ための命令を実行するように構成されているコントローラ
を備えるリモートプラズマチャンバと
を備える、プラズマ処理装置。
【請求項３３】
請求項３２に記載のプラズマ処理装置において、
前記プラズマ処理装置は、前記反応チャンバから離れている、プラズマ処理装置。
【請求項３４】
請求項３２に記載のプラズマ処理装置において、
前記コントローラは、さらに、
（ｄ）（ｃ）の完了後に前記反応チャンバの前記内側表面を洗浄する
ための命令を実行するように構成されている、プラズマ処理装置。
【発明の詳細な説明】
【技術分野】
【０００１】
関連出願の相互参照
本出願は、出願の開示全体があらゆる目的のために本明細書に組み込まれる、２０１７年１０月３１日に出願された、名称を「ＭＥＴＨＯＤＳ  ＡＮＤ  ＡＰＰＡＲＡＴＵＳＥＳ  ＦＯＲ  ＩＮＣＲＥＡＳＩＮＧ  ＲＥＡＣＴＯＲ  ＰＲＯＣＥＳＳＩＮＧ  ＢＡＴＣＨ  ＳＩＺＥ」とする米国特許出願第１５／７９９，６７９号に基づく優先権の利益を主張する。
【背景技術】
【０００２】
半導体処理は、典型的には、最適化され、効率的なスループットの達成がしばしば望まれる特殊な処理装置で行われる。そのような装置は、処理中にウエハのバッチを収容する反応チャンバを含み得る。反応チャンバは、また、半導体製作で使用される各種機器（例えば、基板支持部品、シャワーヘッドなど）を含むことができる。場合によって、反応チャンバは、基板の処理に使用される前に、処理またはシーズニングされ得る。反応チャンバの処理は、多数の異なる形態をとることができ、種々の理由で実施されることがある。さらに、場合によっては、反応チャンバの様々な内部構成要素上に堆積された標的外の膜の蓄積に起因して、洗浄のために処理を停止してチャンバをシャットダウンする必要があることから、反応チャンバによって処理可能なウエハの総数が制限される可能性がある。
【発明の概要】
【０００３】
本明細書の特定の実施形態は、反応チャンバのバッチサイズを増加させる方法に関し、この方法は、（ａ）反応チャンバ内においてウエハのバッチの一部を処理し、この処理は、反応チャンバの内側表面に少なくともいくらかの材料の標的外の堆積をもたらし、（ｂ）前記反応チャンバの内側表面に蓄積した標的外の堆積材料を安定化するためにバッチ間反応チャンバ処理を行い、（ｃ）反応チャンバ内においてウエハのバッチの別の部分を処理することを備える。
【０００４】
方法はさらに、ウエハのバッチの処理が完了するまで（ｂ）〜（ｃ）を繰り返すことをさらに備えてもよい。
【０００５】
いくつかの実施形態では、反応チャンバのバッチサイズは、反応チャンバ洗浄サイクルの間に反応チャンバにおいて処理可能なウエハの数である。
【０００６】
方法はさらに、反応チャンバ内におけるバッチ処理の前に、反応チャンバの内側表面をシーズニングすることを備えてもよい。
【０００７】
いくつかの実施形態では、反応チャンバの内側表面のシーズニングは、（ａ）または（ｃ）の最中にウエハのバッチ上への堆積に使用される材料と同じ材料のコーティングを施すことを含む。
【０００８】
いくつかの実施形態では、（ａ）または（ｃ）は、ウエハのバッチ内の１枚のウエハ上に材料を堆積することを含んでもよい。
【０００９】
いくつかの実施形態では、シーズニングは、反応チャンバにウエハが存在しない間に、原子層堆積（ＡＬＤ）によって反応チャンバの内側表面にコーティングを施すことを含む。
【００１０】
方法はさらに、（ｃ）の完了後に反応チャンバの内側表面を洗浄することを備えてもよい。
【００１１】
方法はさらに、（ｄ）ウエハのバッチの処理が完了した後に反応チャンバの内側表面を洗浄することを備えてもよい。
【００１２】
いくつかの実施形態では、（ｂ）は、ウエハのバッチの総バッチ蓄積限界に対して規定の間隔で行われる。さらに、規定の間隔は、経験的に決定されてもよい。また、規定の間隔は、チャンバの内側表面への材料の蓄積が、材料のフレーキングならびにウエハ欠陥の発生および／または粒子の発生をもたらす弊害レベルとなる生じる得る。
【００１３】
いくつかの実施形態では、総バッチ蓄積限界は、さらなる処理を行う前に反応チャンバの洗浄が要求され、処理が阻害される、反応チャンバの内側表面に蓄積した材料の厚さである。
【００１４】
いくつかの実施形態では、（ｂ）は、反応チャンバの内側表面に蓄積した材料に結合する膜を堆積することを含む。さらに、堆積された膜の圧縮性は、無線周波数（ＲＦ）電力レベル、反応チャンバ圧力、またはＲＦ処理時間からなる群から選択される１つまたは複数を調整することによって強化されてもよい。
【００１５】
いくつかの実施形態では、（ｂ）は、材料が規定の厚さまで反応チャンバの内側表面に蓄積した後、蓄積した材料をプラズマに曝露することを含む。さらに、プラズマ曝露は、反応チャンバの内側表面に堆積された膜へのプラズマ拡散を促進するために、２Ｔｏｒｒ〜１０Ｔｏｒｒの範囲内の圧力で実行されてもよい。また、プラズマは、反応チャンバ内のシャワーヘッドのフェースプレート上で点火されてもよい。さらにまた、プラズマは、水素、ヘリウム、アルゴン、または窒素含有源からなる群から選択されるいずれか１つに由来してもよい。またさらに、プラズマへの曝露によって、反応チャンバの内側表面に蓄積した材料上におよそ２００Åの膜を堆積してもよい。また、プラズマが反応チャンバ全体に均一に消散することを許容するために、パージを非活性化しても良い。いくつかの実施形態では、プラズマは、４００ｋＨｚの周波数を有する。
【００１６】
いくつかの実施形態では、堆積された膜は、反応チャンバの内側表面上の材料を安定化する。さらに、プラズマへの曝露によって、堆積された膜を緻密化し、反応チャンバの内側表面上の材料を安定化してもよい。また、膜の圧縮性を２ｋｗ〜７ｋｗの範囲の無線周波数（ＲＦ）電力の利用、２ｔｏｒｒ〜１０ｔｏｒｒの範囲の高圧の利用、または０．２秒〜１０秒のＲＦプラズマ時間の使用からなる群から選択される方法によって増加させてもよい。
【００１７】
方法は、（ｄ）反応チャンバを接地することをさらに含んでもよい。さらに、接地された反応チャンバは、反応チャンバの外部へのプラズマ拡散を促進してもよい。いくつかの実施形態では、堆積ガスをウエハのバッチに供給するように構成され得るシャワーヘッドに電力が供給される。また、いくつかの実施形態では、ウエハのバッチを支持するように構成された台座に電力が供給される。さらに、（ｄ）を実行するために使用されるプラズマは、リモートプラズマ洗浄ユニットによって供給されてもよい。リモートプラズマ洗浄ユニットは、反応チャンバと共に搭載されてもよい。
【００１８】
別の態様は、基板を処理するためのプラズマ処理装置に関係する。装置は、反応チャンバであって、チャンバの内側表面、反応チャンバ内で基板を支持するための基板支持体、および反応チャンバから材料を除去するための排気ポートを備える反応チャンバと、リモートプラズマチャンバであって、リモートプラズマチャンバ内でプラズマを生成するためのプラズマ発生器、リモートプラズマチャンバにガスを供給するための入口、リモートプラズマチャンバで生成されたプラズマを反応チャンバに供給するための出口、コントローラであって、反応チャンバ内でウエハのバッチの一部を処理し、バッチ処理の結果として反応チャンバの内側表面上に蓄積した材料を安定化するためにバッチ間反応チャンバ処理を行い、チャンバ内においてウエハのバッチの別の部分を処理するための命令を実行するように構成されているコントローラを備えるリモートプラズマチャンバとをさらに含んでもよい。
【００１９】
いくつかの実施形態では、プラズマ処理装置が、反応チャンバから離れている。
【００２０】
いくつかの実施形態では、コントローラはさらに、（ｃ）の完了後に反応チャンバの内側表面を洗浄するための命令を実行するようにさらに構成されている。
【００２１】
これらおよび他の態様は、図面を参照して以下でさらに説明される。
【図面の簡単な説明】
【００２２】
【図１】図１は、リモートプラズマ源から供給されるプラズマを使用して基板を処理するための反応チャンバの簡略図である。
【００２３】
【図２】図２は、図１の反応チャンバにおいてコーティングがチャンバの内側表面を覆っている状態を示す図である。
【００２４】
【図３】図３は、開示の実施形態による方法の工程を図示するプロセスフロー図である。
【００２５】
【図４Ａ】図４Ａは、開示の実施形態による方法の工程を図示するプロセスフロー図である。
【図４Ｂ】図４Ｂは、開示の実施形態による方法の工程を図示するプロセスフロー図である。
【００２６】
【図５Ａ】図５Ａは、開示の実施形態による方法のサンプル工程条件を表す例示的な表である。
【図５Ｂ】図５Ｂは、開示の実施形態による方法のサンプル工程条件を表す例示的な表である。
【００２７】
【図６】図６は、開示の実施形態による方法のサンプル工程条件を表す例示的な表である。
【００２８】
【図７】図７は、特定の開示の実施形態を実施するための例示的なプロセスツールの概略図である。
【００２９】
【図８】図８は、特定の開示の実施形態を実施するための別の例示的なプロセスツールの概略図である。
【発明を実施するための形態】
【００３０】
以下の説明では、提示される実施形態への十分な理解を提供するために多くの具体的な詳細が記載される。本明細書に開示される実施形態は、これらの具体的な詳細のいくつかまたは全てなしに実施されてもよい。他の例では、本開示の実施形態を不必要に曖昧にしないように、周知のプロセス動作は詳細に説明されていない。さらに、本開示の実施形態が具体的な実施形態と併せて説明されるが、そのような具体的な実施形態に本開示の実施形態を限定する意図はないことを理解されたい。
【００３１】
本出願では、「ウエハ」および「基板」という用語は同義で使用される。半導体デバイス産業で使用されるウエハまたは基板は、一般的には、２００ｍｍ、３００ｍｍ、または４５０ｍｍの直径を有する。特に明記しない限り、本明細書に記載されている処理の詳細（例えば、流量、電力レベルなど）は、直径３００ｍｍの基板の処理、または直径３００ｍｍの基板を処理するように構成されるチャンバの処理に関連し、他のサイズの基板またはチャンバに応じて適切にスケーリングすることができる。本明細書で説明されるチャンバは、様々な形状、サイズ、および材料であり得るワークピースを処理するために使用され得る。半導体ウエハに加えて、特定の実施形態に従って準備されたチャンバで処理され得る他のワークピースには、プリント回路基板、磁気記録媒体、磁気記録センサ、ミラー、光学素子、マイクロメカニカルデバイスなどの様々な物品が挙げられる。
【００３２】
（序論）
効率的な反応チャンバの生産性を達成することは、半導体製作において望ましいことである。ウエハのバッチは、従来、反応チャンバに供給され、反応チャンバ内でウエハ上に処理（例えば、堆積）が施される。しかし、材料が標的を外れた標的外、すなわち、チャンバの様々な内側表面（例えば、反応チャンバの側壁）に意図せず堆積すると、例えばチャンバ内で処理中のウエハ上にそのような材料が剥がれ落ちる（フレーキングを起こす）ことによって、最終的な粒子生成に影響を及ぼす可能性がある。そのような標的外の材料のフレーキングは、処理中のウエハを汚染し、処理されたウエハのバッチの全体的な品質を低下させる可能性があるため、望ましくない。
【００３３】
従来、反応チャンバのバッチサイズ（すなわち、チャンバ内に蓄積した標的外の堆積に起因する粒子生成が処理中のウエハを汚染する可能性が相当高くなる前に、反応チャンバ内で処理可能なウエハの最大数）に達すると、反応チャンバの内部の完全な洗浄が必要であった。そのような洗浄を行うには、処理のため反応チャンバ内に保持されている内容物を外に取り出して反応チャンバを空にする必要があり、そのため、スループットが低下し、指定時間内により大量のバッチのウエハを処理することが防げられる可能性がある。
【００３４】
反応チャンバのバッチサイズを大きくすると、必要な洗浄サイクルと洗浄サイクルの間に反応チャンバ内でさらにウエハを処理することが可能になり、生産性（またはスループット）が向上する。そのような増加は、本明細書に開示される方法の１つまたは複数、すなわちバッチ増加蓄積シーケンス（Ｂａｔｃｈ  Ｉｎｃｒｅａｓｅ  Ａｃｃｕｍｕｌａｔｉｏｎ  Ｓｅｑｕｅｎｃｅ：ＢＩＡＳ）関連プロセスの適用によって実現することができる。ここに説明されるプロセスでは、反応チャンバの内部構成要素（例えば、チャンバの内部側壁）上に堆積された標的外の材料を安定化するための中間（すなわち、バッチ間）チャンバ処理によって、通常のウエハ処理を一時的に中断し、そのような材料がフレーキングを起こしたり、またはその他の形で粒子を生成したりして処理中のウエハを汚染することを防いでいる。
【００３５】
本明細書および本開示全体の他の場所で使用されるフレーキングとは、反応チャンバ内側表面の標的外の堆積材料が反応チャンバ内で処理中のウエハのバッチ上に部分的または完全に崩壊することによる粒子生成の一形態を指し得る。フレーキングは望ましくない状況であり、欠陥および／または他の粒子をウエハに導入することによって、処理されたバッチの品質を損なう可能性がある。フレーキングに加えて、「剥離（ピーリング）」が観察される場合がある。剥離（ピーリング）とは、特定のタイプのフレーキングであり、標的外の堆積物材料の上部露出面が、付着していた内壁から均一に剥がれて、処理中のウエハ上に落下することを表す。
【００３６】
（反応チャンバ）
図１は、本開示によるプロセスおよび装置を実施可能とする反応チャンバまたは処理チャンバを例示する簡略図を提示する。処理チャンバ１０２は、チャンバ壁１０３と、チャンバ床１０４と、チャンバ天井１０５とを含む。処理チャンバ１０２内には、基板１０７を載置する基板支持体１０６が位置決めされる。処理チャンバ１０２はまた、入口１０８と、排気出口１０９とを含む。いくつかの実施形態では、リモートプラズマ源１１０が処理チャンバ１０２の上方に設けられる。リモートプラズマ源１１０は、リモートプラズマ源内でプラズマを生成するためのプラズマ発生器（図示せず）を含む。プラズマ発生器は、プラズマを発生するための機器（例えば、コイル、電極など）を含んでいる。ここで言うプラズマは、誘導結合プラズマ（ＩＣＰ）、容量結合プラズマ（ＣＣＰ）、またはマイクロ波生成プラズマなどでもよい。リモートプラズマ源１１０は、複数のシャワーヘッド穴１１２を有するシャワーヘッド１１１によって処理チャンバ１０２から分離されている。リモートプラズマ源１１０は、リモートプラズマの発生に使用されるガスを供給するための入口１１３を有する。
【００３７】
一般的な状況では、ウエハの集合（例えば、１枚、２〜４枚のウエハ）が処理チャンバ１０２内で順次処理される（例えば、堆積がウエハ上に実施される）。例えば、４枚のウエハは処理チャンバ１０２に入り、処理され、その後、取り出される。次に、４枚の追加の未処理のウエハを、処理のために処理チャンバ１０２に搬入することができる。必要なチャンバ洗浄サイクルと洗浄サイクルの間の総目標量または総目標「バッチ」に達するまでこのようにウエハの集合を搬送することを、「バッチ処理」と呼ぶことがある。ウエハは、反応チャンバのバッチサイズ（例えば、限界）に達するまで、１つまたは複数のステーション（例えば、１つ、２つまたは４つのステーション）で順次処理される。ＢＩＡＳの適用は、標的外の堆積材料が後続のウエハ処理を阻害することを防ぐための中間処理により、反応チャンバのバッチサイズを拡大する。したがって、ＢＩＡＳの適用により、標的外の堆積によって反応チャンバの内側表面に蓄積した残留物を処理または洗浄して除去するためにウエハ処理を一時的に中断する前に、かなりの数のウエハが処理され得る。
【００３８】
図２は、以下でさらに説明するように、図１に示す装置において内部構成要素の表面がコーティングされた後の状態、例えば、コーティング２２０などのアンダーコート（ＵＣＴ）を施す（アンダーコートで被覆する）ことによって「シーズニング」された後の状態を示す。一般に、「シーズニング」とは、反応チャンバ内でウエハを処理するために反応チャンバの内側表面を準備するプロセスを指す。いくつかの実施形態では、シーズニングは、酸化シリコン（ＳｉＯ2）のコーティングまたはＵＣＴを内側表面に施すことを含むことがある。他の実施形態では、酸化シリコン（ＳｉＯX）、窒化物、タングステン、または誘電体材料などの他の適切な材料を、反応チャンバ内で堆積されるものに応じてシーズニングに使用することができる。
【００３９】
図示のコーティング２２０は、反応チャンバ内でウエハの処理中に蓄積する標的外の材料の堆積も表し得る。ここで用いられる、および本開示の他の場所で用いられる「蓄積」という用語は、一般に、標的外の堆積材料が反応チャンバの内側表面に積層することを表す。同様に、「通常の蓄積」という用語は、反応チャンバ内でのウエハのバッチの処理中に生じる従来の蓄積過程を表しており、反応チャンバの最大バッチサイズに達すると、反応チャンバの洗浄が行われる。基板１０７（例えば、ウエハ）は、この図には示されておらず、コーティング２２０は、例示の目的で厚さが誇張されている。さらに、コーティング２２０は、シャワーヘッド穴１１２の内側表面のように、図２では見えない領域に存在してもよい。いくつかの実施形態では、処理チャンバ１０２の内側にある表面のみを、低再結合材料コーティング２２０で覆っている。
【００４０】
基板１０７（例えば、半導体ウエハ）の処理は、原子層堆積（ＡＬＤ）などの種々のプロセスによる基板１０７上への堆積を伴い得る。ウエハ処理中、指定量のウエハ（例えば、１枚、２枚または４枚のウエハ）を、処理チャンバ１０２内で処理し、その後、周期的に搬出して、新しい未処理のウエハの搬入を可能にすることができる。ある量のウエハの処理に一定の時間が費やされた後、ウエハ上に堆積されるべき材料が、チャンバ壁１０３上などの意図しない場所に蓄積し始める場合がある。最終的に、そのような標的外の堆積材料は、粒子（例えば、フレーク）を生成し始め、チャンバ壁１０３から落下するか、またはその他の方法で基板１０７上に移動してウエハ処理を汚染し得る。
【００４１】
したがって、図４および図５Ａ〜図５Ｂでさらに説明されるプロセスの実施により、そのような標的外の堆積材料をチャンバ壁に固定または安定化することができる。標的外の堆積材料をそのように安定化することにより、標的外の堆積材料を抽出して処分するためにチャンバ壁１０３の最終的な洗浄サイクルを行わなければならなくなるまで、基板１０７の進行中の追加の処理を続けることが可能になり得る。一般に、洗浄サイクルとは、不要な標的外の堆積材料を、リアクタの様々な内部構成要素（側壁など）から除去することを指す。通常、反応チャンバは、反応チャンバ内でのウエハ処理の再開が可能となるよう洗浄される。チャンバ洗浄は、液相化学反応による湿式洗浄であってもよいし、または例えばプラズマによる乾式洗浄であってもよい。また、チャンバ洗浄は、内側表面の標的外の堆積材料を洗浄するため、プラズマを反応チャンバに供給することによって実行されても良い（「プラズマ洗浄」と呼ばれることも多い）。プラズマ洗浄は、ｉｎ−ｓｉｔｕプラズマまたはリモートプラズマを使用して実行され得る。
【００４２】
図３は、ウエハのバッチ処理中に反応チャンバの内側表面への標的外の堆積によって引き起こされる問題に対処するための例示的なプロセスフロー３００を示す。プロセス３００は、１枚または複数枚のウエハを図１に示したようなプロセスチャンバなどの反応チャンバに提供することを伴う、工程３０２で始まる。
【００４３】
いくつかの実施形態では、複数枚のウエハは、マルチステーションの順次処理のための反応チャンバに搬入され、その後、処理完了時に反応チャンバから取り出され得る。他の実施形態では、チャンバは、一度に１枚のウエハを処理するように構成されてもよい。複数枚のウエハの処理は、「バッチ処理」と総称されることがある。ここで、ウエハの「バッチ」は、リアクタを完全に洗浄するためにシャットダウンが必要となる前に、反応チャンバの洗浄サイクルと洗浄サイクルの間に反応チャンバ内で処理可能なウエハの総数を指す。リアクタのこのようなシャットダウンと完全洗浄は、反応チャンバ内におけるウエハの処理によってリアクタの内部構成要素（特に側壁）に蓄積した標的外の材料堆積のフレーキングなどの粒子生成によるプロセスドリフトおよび／またはウエハ汚染のリスクを伴うことなくウエハの処理を続けるために必要である。粒子生成（例えば、反応チャンバ内での過去のウエハ処理によってリアクタの内部構成要素、特に側壁、に蓄積した標的外の堆積材料のフレーキング）による汚染のリスクを伴うことなくウエハの処理を続ける前に完全な洗浄を行うため、一般に、洗浄サイクルは、反応チャンバの完全な停止を含んでいる。
【００４４】
一般的なバッチ処理手順の下では、ウエハのバッチの処理中に反応チャンバの内側表面に標的外の材料が蓄積し続けるため、所望のプロセススループットが制限される可能性がある。ウエハのバッチの一部の初期処理後に行われる工程３０６は、例えば、反応チャンバの側壁に堆積された標的外の材料を安定化するためのバッチ間反応チャンバ処理を行うことによって標的外の堆積に対処する。バッチ間処理による不要な汚染を回避するために、反応チャンバ内のあらゆるウエハは、工程３０６におけるバッチ間処理の開始前に反応チャンバから取り出される。いくつかの実施形態では、バッチ間処理は、図４Ａ〜図４Ｂでさらに説明される１つまたは複数の別個のプロセス変形例を伴い得る。工程３０６における反応チャンバのバッチ間処理の完了後、工程３１０でプロセス３００を終了する前に、ウエハのバッチの別の部分を工程３０８において反応チャンバ内で処理することができる。
【００４５】
したがって、工程３０６におけるバッチ間反応チャンバ処理の実施により、必要な洗浄サイクル間隔において反応チャンバ内で処理可能なウエハの総数を増加させることが可能であり、よって、処理されるウエハのバッチサイズを効果的に増加する。このように、バッチ増加蓄積シーケンス（ＢＩＡＳ）とも呼ばれる工程３０６を含むプロセス３００は、必要な洗浄サイクル間隔（例えば、反応チャンバの側壁に付着している、蓄積した標的外の堆積材料を除去する洗浄サイクル）における反応チャンバの有用性、または寿命を延長することによって、所与の反応チャンバにおいて処理されるウエハの総工程スループットを向上するために望ましい。
【００４６】
図４Ａは、図４を参照して説明された一般的なプロセス内の１つの特定の実施形態によるＢＩＡＳを説明する包括的なプロセスフロー４００を示す。図４Ｂは、図４Ａに関連して説明および記載され、例えば、プロセスフロー３００の工程３０６、および同様にプロセスフロー４００の工程４１２で行われるいくつかの特定のタイプのバッチ間反応チャンバ処理を示す。工程４０２において開始後、当業者は、従来の堆積方法または原子層堆積（ＡＬＤ）法のいずれかによる薄膜の堆積によって、反応チャンバの内側表面を準備またはシーズニングすることができることを理解するであろう。シーズニング工程４０４において堆積された膜は、「プレコート」または「アンダーコート」（ＵＣＴ）と呼ばれることがあり、いくつかの実施形態では、酸化シリコン（ＳｉＯ2）、または堆積に適した他の酸化物などの誘電体を含むことができる。さらに、酸化シリコンは、堆積された膜の厚さを制御するため、比較的短時間のＡＬＤによって（例えば、膜厚が最小１００Å〜最大２，０００Åの範囲、通常は、７００Å〜１，４００Å以内であり、ＡＬＤサイクルが５００サイクル〜１，２００サイクル）、ＵＣＴとして堆積されてもよい。
【００４７】
ＡＬＤは、膜厚をデジタル的に細かく変化させる名目上自己制限的なステップによって構成される周期的なプロセスである。このプロセスは、滑らかさおよび共形性によって特徴付けられる。「ＡＬＤサイクル」の概念は、本明細書の様々な実施形態の説明に関連している。一般に、ＡＬＤサイクルは、表面堆積反応を１回実施するために使用される工程の最小セットである。１サイクルの結果、ケイ素含有膜の層が少なくとも部分的に、例えば、基板表面に形成される。典型的には、ＡＬＤサイクルは、少なくとも１つの反応剤を基板表面に供給して吸着させ、次に吸着された反応剤を１つまたは複数の反応剤と反応させて部分的に膜の層を形成する工程を含む。このサイクルは、反応剤または副生成物の１つを一掃すること、および／または堆積されたままの部分的な膜を処理することなどの特定の補助的な工程を含み得る。一般に、サイクルは、一連の特有の工程を含む。一例として、ＡＬＤサイクルは、以下の工程を含み得る。（ｉ）ケイ素含有前駆体の供給／吸着、（ｉｉ）チャンバからのケイ素含有前駆体のパージ、（ｉｉｉ）第２の反応剤およびプラズマの供給、および（ｉｖ）チャンバからのプラズマのパージ。ＡＬＤによる様々なタイプのＵＣＴの生成およびそれによる被覆に適した前駆体、プロセスガスおよび／または試薬について、様々な流量の範囲を、図５Ａに「ＵＣＴ」の列ラベルで示す。ＵＣＴによる被覆に使用されるＡＬＤプロセスの流量（標準立方センチメートル／分（ｓｃｃｍ））、ならびに追加の様々なバッチ間処理コーティングは、図５Ａに示す特定の範囲を含み得る。例えば、ＢＴＢＡＳ（ビス−ｔｅｒｔ−ブチルアミノシラン）、ＢＤＥＡＳ（ビスジエチルアミノシラン）（（Ｅｔ2Ｎ）2ＳｉＨ2）、またはＤＩＰＡＳ（ジイソプロピルアミノシラン）から選択された前駆体を体積流量５００〜３，０００ｓｃｃｍで反応チャンバに流し込み、例えば、ケイ酸塩ガラスなどの酸化シリコン（ＳｉＯ2）のＵＣＴを生成して反応チャンバの内側表面に施すことができる。ケイ素含有ＵＣＴを生成するために使用される他の適切な例示的な前駆体または反応剤は、アルキル基が１から６つの炭素基を含み得る様々な他のビスアルキルアミノシランを含むことができる。また、各アミン基は、別々に、アルキル基で一置換または二置換されてもよい。さらに、特定の実施形態では、ケイ素含有ＵＣＴを生成するために使用される前駆体または反応剤として、様々な種類のアルケニルおよびアルキニルを用いることができる。場合によっては、または構成によっては、異なるアルキル基を分子上で用いることができる（例えば、１つまたは複数のアミンをメチル基で置換し、１つまたは複数の他のアミンをエチル基で置換することができる）。特定の実施形態では、１つまたは複数のアルキル基は、シランコアの立体障害をもたらし得る。同様に、ＵＣＴを生成するために必要に応じて、アルゴン（Ａｒ）ガスなどのキャリアガスを反応チャンバに流し込んでもよい。
【００４８】
次に、上述のようにＵＣＴを施すために工程４０４で反応チャンバをシーズニングした後、反応チャンバ内における処理のためにウエハのバッチの一部が反応チャンバに供給される。プロセスフロー３００に関して先に説明したように、バッチは、必要なチャンバ洗浄サイクル間に反応チャンバによって処理可能なウエハの最大量を指すことができる。そのバッチの一部は、バッチの全体よりも少ない任意の数にすることができる。いくつかの実施形態では、バッチを均等に（例えば、バッチの２分の１、３分の１、４分の１など）分割してもよく、これらの分割部分を、チャンバ内に蓄積した標的外の堆積に起因する粒子生成が処理中のウエハを汚染する可能性が相当高い蓄積限界の直前と経験的に相関させてもよい。１つの特定の例では、バッチは、各分割部分の処理の完了により、バッチが２５％、５０％、７５％、および１００％完了する４つの分割部分に分割されてもよい。工程４０８は、ウエハのバッチの一部の処理を伴い、前述のように、処理のために反応チャンバに周期的に出し入れされる複数群のウエハ（例えば、１枚、２〜４枚ずつ）の順次処理を伴い得る。いくつかの実施形態では、工程４０８での処理は、ウエハのバッチの一部に対して実施される１つまたは複数の技術（ＡＬＤプロセスによる堆積を含む）を伴い得る。
【００４９】
ウエハのバッチの一部の処理は、反応チャンバから処理済みウエハを取り出した後、工程４１２で一時的に中断され、反応チャンバのバッチ間処理を行う。バッチ間処理は、工程４０８におけるウエハのバッチの一部の処理中に反応チャンバの内側表面に意図せず堆積された標的外の材料を安定化する。
【００５０】
ＢＩＡＳの利点の１つは、必須の洗浄サイクル間に反応チャンバで処理可能な最大バッチサイズを増加させることによって、反応チャンバの正味のスループットを向上させることである。バッチサイズが比較的大きいということは、チャンバ洗浄などの包括的なオーバーヘッド工程を完了するために頻繁に処理を中断することなく、反応チャンバ内におけるウエハの処理のためのより多くの反応チャンバ時間が得られることを意味する。したがって、ＢＩＡＳの実施は、スループットの向上に加えて、バッチで観察される不良率（例えば、反応チャンバの洗浄のため頻繁に処理を中断することに起因しうる不良）の低下に寄与する。
【００５１】
図４Ｂは、工程４１２において実行され得る特定のタイプの処理のいくつかの変形例を示す。例えば、反応チャンバの側壁に付着した標的外の堆積材料は、変形例Ａによって所定の位置に固定または封止されてもよく、例えば、標的外の堆積材料が付着している表面（例えば、側壁および／または反応チャンバの他の内部構成要素）にその標的外の堆積材料を結合させる高圧縮性膜を施す（例えば、堆積させる）ことによって、ウエハのバッチの処理を妨害し得る標的外の堆積材料の将来のフレーキングまたは分解を防ぐ。
【００５２】
そのような膜は、バッチ処理中の一組の予め規定された間隔、例えば、総バッチ限界の２５％、５０％または７５％、で堆積されてもよく、この間隔は経験的に決定することができる。あるいは、バッチ間処理は、定期的な時間間隔で、例えば、処理の開始から経過した単位時間ごとに、行われてもよい。さらに、標的外の材料が、直近の洗浄サイクル以降に反応チャンバ内で処理されたウエハの数に比例して反応チャンバの内側表面に蓄積する傾向にある場合、バッチ間チャンバコーティングを施し得る間隔は、標的外の材料の蓄積の測定を受けて選択され得る。そのような測定は、総バッチ限界が規定の割合になった時に、バッチ間チャンバコーティングを施すことに加えて、またはその代わりに行うことができる。
【００５３】
工程４１２のサブセットである変形例Ａでのバッチ間処理によって標的外の堆積材料を結合するために施される膜またはコーティングの圧縮性を高めるための典型的な方法は、（これに限定されないが）２ｋＷ〜７ｋＷの高無線周波数（ＲＦ）電力、２Ｔ〜１０Ｔの高圧、より長いＲＦ時間（０．２秒〜１０秒）で行われるＡＬＤ、または当業者に明らかな他の方法により膜を施すことを含む。さらに、特定の実施形態では、膜の圧縮性を高めるために、言及された技術の１つまたは複数を必要に応じて任意の組み合わせで組み合わせられ得る。
【００５４】
例示的なプロセス条件を、図５Ａの見出し「バッチ間−１／２」により包括的に列挙する。例えば、総バッチ蓄積限界の例えば５０％で圧縮性膜コーティングを施すための適切なバッチ間処理条件は、前駆体を体積流量５００〜３，０００ｓｃｃｍで流すことを伴い得る。酸化シリコンコーティングの形成およびそれによる被覆に適した前駆体は、ＢＴＢＡＳ（ビス−ｔｅｒｔ−ブチルアミノシラン）、ＢＤＥＡＳ（ビスジエチルアミノシラン）（（Ｅｔ2Ｎ）2ＳｉＨ2）、またはＤＩＰＡＳ（ジイソプロピルアミノシラン）を含む群から選択されるケイ素含有種を含み、これらを体積流量５００〜３，０００ｓｃｃｍで反応チャンバに流し込み、例えば、ケイ酸塩ガラスなどの酸化シリコン（ＳｉＯ2）のＵＣＴを生成して反応チャンバの内側表面に施す（内側表面を被覆する）ことができる。ケイ素含有ＵＣＴを生成するために使用される他の適切な例示的な前駆体または反応剤は、アルキル基が１から６つの炭素基を含み得る様々な他のビスアルキルアミノシランを含むことができる。また、各アミン基は、別々に、アルキル基で一置換または二置換されてもよい。さらに、特定の実施形態では、ケイ素含有ＵＣＴを生成するために使用される前駆体または反応剤として、様々な種類のアルケニルおよびアルキニルを用いることができる。場合によっては、または構成によっては、異なるアルキル基を分子上で用いることができる（例えば、１つまたは複数のアミンをメチル基で置換し、１つまたは複数の他のアミンをエチル基で置換することができる）。特定の実施形態では、１つまたは複数のアルキル基は、シランコアの立体障害をもたらし得る。ＵＣＴを生成するために必要に応じて、アルゴン（Ａｒ）ガスなどのキャリアガスが反応チャンバに流し込まれてもよい。また、特定の実施形態では、酸素含有種が亜酸化窒素（Ｎ2Ｏ）ガスおよび／または酸素（Ｏ2）ガスを含む群から選択され、反応チャンバに流し込まれてもよい。
【００５５】
反応チャンバからプロセス試薬を排出するため、必要に応じて、例えば５，０００〜５０，０００ｓｃｃｍの範囲で窒素（Ｎ2）ガスによる後続パージ構成が用いられてもよい。特定の実施形態では、第２のパージ工程は、第１のパージと同様の流量範囲で実行されてもよい。総反応チャンバ圧力は、堆積（例えば、ＡＬＤ）およびパージ工程中、１Ｔ〜１０Ｔの間で維持され得る。
【００５６】
同様に、堆積および関連するパージ工程のステップタイミングが、おおよその流量範囲の下に示される。投与タイミングは、前駆体投与時間を秒単位で示し、ＰＤＰは、反応チャンバ内のウエハ反応ゾーンから堆積前駆体を除去するための（例えば、不活性ガス流パージ時間の）投与後パージ時間（Ｐｏｓｔ  Ｄｏｓｅ  Ｐｕｒｇｅ  Ｔｉｍｅ）を示し、ＲＦ時間は、堆積工程中に反応剤が存在する状態で無線周波数（ＲＦ）プラズマ電力がオンになっている期間を指し、ＲＦパージ時間は、ＲＦプラズマ駆動の堆積後に反応剤またはプラズマ電力無しで行われるパージの持続時間を指す。ＡＬＤおよびパージ工程中に調整に利用可能な追加の反応チャンバプロセスパラメータは、チャンバ温度および電力設定を含む。例えば、アンプル温度は、反応剤がチャンバに入るときの反応剤の温度を指し、２０℃〜８０℃の範囲であり得、ガスライン温度は、プロセスガスがガスラインを通って反応チャンバに供給される温度を指し、２０℃〜８５℃の範囲であり得、台座（「ｐｅｄ」）温度は、処理すべきウエハを保持する台座の温度を指し、プロセス用途および堆積膜の要件に応じて２０℃〜５５０℃の範囲であり得、チャンバ温度は、ＡＬＤおよび関連するパージプロセス中の反応チャンバの内部温度を指し、２０℃〜８５℃の範囲で設定され得、天板温度は、２０℃〜８５℃の範囲で設定され得る。
【００５７】
許容可能な電力設定は、シャワーヘッド（「ＳＨＤ」）および台座（「ｐｅｄ」）など、様々な反応チャンバ構成要素について、特定の範囲で図５Ａに示す設定を含み、いずれも図示されている周波数範囲で提供され得る。さらに、特定の実施形態では、後処理プロセスは、図５Ａのバッチ間−１／２の処理で示すＡＬＤおよび関連するパージプロセスと、図示されるおおよその電力レベル、反応チャンバに流入するガス種、周波数および時間間隔にて、組み合わせて適用され得る。
【００５８】
いくつかの実施形態では、標的外の堆積材料を上述のようにコーティングおよび封止するために圧縮性膜を適用する代わりに、反応チャンバの内側表面に蓄積した標的外の堆積材料を、例えば、変形例Ｂによって示すようにプラズマに曝露してもよい。プラズマ曝露は、例えば、標的外の堆積材料へのプラズマの容易な拡散を許容し、そのような材料を所定の位置で安定化させ、処理中のウエハのバッチ上に落下しないようにするために、低圧で、総バッチ蓄積限界の所望の間隔（例えば２５％、５０％または７５％）にて実行され得る。例えば、変形例Ｂに適した反応チャンバのプロセス条件は、任意の後処理を伴う、図５Ｂの「バッチ間−３」に示す通りであり得る。プラズマは、図５Ａの「プロセス」列に示される、堆積のための方法と同じ方法で生成され得、電力の供給を受けてもよいシャワーヘッドと接地されてもよい台座との間のプロセスチャンバに供給され得る。さらに、特定の実施形態では、上述のように生成されたプラズマは拡散し、処理中にウエハを保持するために反応チャンバ内に配置され得るキャリアリング上に堆積される材料の品質を改善し得る。キャリアリングは、接地された台座にプラズマ電力を集中させるように配向または構成された高インピーダンスセラミックから作製され得る。
【００５９】
いくつかの実施形態では、変形例Ｂに記載のプラズマ処理の後、変形例Ｃに示すように、反応チャンバの内側表面に存在するプラズマ処理済みの標的外の堆積材料上に、例えば、２００Å未満の薄膜が堆積されてもよい。また、変形例Ｃは、低圧での非投与の酸化プラズマ処理を最初に行ってもよい。非投与とは、例えば、反応性前駆体または堆積試薬を流さないことである。さらに、標的外の堆積材料を最初に安定化するために提供されるプラズマは、アルゴンガス（Ａｒ）またはアルゴンガスと酸素ガス（Ｏ2）の混合ガスから生成され得、図１および図２に示すシャワーヘッド１１１の後方の位置から点火することができる。したがって、変形例Ｃは、標的外の堆積材料をプラズマ処理した後にＡＬＤにより薄膜を堆積するために、図５Ａのバッチ間−１／２列に先に示す特定のプロセスパラメータを選択し、適用しすることによって達成され得る。そのようなＡＬＤプロセスは、より薄い膜（例えば、２００Å未満）を堆積するために短い反応剤フロー時間を伴い得る。
【００６０】
変形例Ｃの従来の処理シーケンスでは、基板１０７への堆積に使用される反応性種などの化学物質がシャワーヘッド１１１から流出する可能性がある。変形例Ｃに使用されるプラズマを生成するために使用される不活性ガスは、通常、点火が困難である。そこで、シャワーヘッド１１１のフェースプレート上で不活性ガスを点火するため、電力が供給されてもよい。さらに、そのような状況では、プラズマが外向きかつ均一に処理チャンバ全体に消散できるように、二次パージ（例えば、反応チャンバからガスおよび／または他の種をパージするためのパージ）がオフされる。
【００６１】
次に、標的外の堆積材料を上述のようにプラズマに曝露した後、薄膜、例えば、２００Å未満、がその上に堆積させ、標的外の堆積材料を所定の位置に保持または固化させることができる。そのようなコーティングは、酸化シリコンまたは別の適切な酸化物を含み得る。さらに、いくつかの実施形態では、アニーリングまたはプラズマ処理など、薄膜堆積後の追加処理が実行され得る。
【００６２】
図５Ｂに示す変形例Ｄは、変形例Ａ、ＢおよびＣのいずれかと併せて実行され得、反応チャンバ内で点火されたプラズマが最終的に反応チャンバの外側領域に（例えば、側壁に向かって）拡散するように、反応チャンバを接地させることを伴う。従来、基板、図１および図２に示す基板１０７など、を保持する台座または支持体は接地されており、一方、基板上に堆積させるための種を基板に向けて供給するシャワーヘッドには電力が供給される。ここで、変形例Ｄによれば、従来の構成とは対照的に、シャワーヘッドが接地されている一方で、台座に電力が供給される。例えば、図５Ｂの「バッチ間−４」の列に示すパラメータは、反応チャンバの接地を行うために選択的に適用されてもよく、例えば、台座は、５００Ｗ〜７ｋＷの範囲の電力レベルで動作され得る。変形例Ｄによりもたらされる構成は、プラズマの活性化、照射の方向性、および衝撃のために、反応チャンバ内の領域に、例えば、標的外の材料が堆積された反応チャンバの側壁に向けて、狙いを定めることを支援し得る。次に、そのようなプラズマは、チャンバ側壁および他のチャンバ構成要素上の標的外の堆積材料を処理または処置するために、使用後に反応チャンバの外側領域に向かって拡散し得る。
【００６３】
工程４１２のバッチ間反応チャンバ処理を集合的に構成する変形例Ａ〜Ｄの１つまたは複数および／または変形例Ａ〜Ｄに関する１つまたは複数の組み合わせが正常に完了した後、工程４１４においてウエハのバッチの別の部分を反応チャンバが挿入され、工程４１６において反応チャンバ内でその部分が処理される。決定工程４２０は、ウエハのバッチの最初および任意の追加の部分の処理のための工程４０８および４１６中に反応チャンバのバッチサイズ限界に達したか否かを決定する。例えば、決定の結果が「ＮＯ」である場合、プロセスワークフロー４００は、ウエハのバッチの追加の部分を処理するために、追加のバッチ間処理および堆積のための工程４１２に戻る。したがって、当業者は、プロセスワークフロー４００の工程４１２でＢＩＡＳおよびバッチ間処理を用いることにより、必須の反応チャンバ洗浄サイクル間に追加のウエハの処理を許容するバッチサイズの拡大がもたらされることを理解するであろう。
【００６４】
最終的に、そして潜在的に、バッチ間反応チャンバ処理工程４１２を複数回実行した後、工程４２０で、反応チャンバの内側表面に堆積された標的外の材料が閾値量となる（または閾値量を超える場合もある）総バッチ蓄積限界に達すると、工程４２０の結果が「ＹＥＳ」となる。したがって、プロセスワークフロー５００は、チャンバ洗浄が行われる終了工程４２２に向かって進む。
【００６５】
図５Ａおよび図５Ｂは、先に言及したように、様々なウエハ処理およびバッチ間反応チャンバ処理工程に対応する様々な例示的なプロセスパラメータデータ値を提供する表を示す。これらの表に示される値は、上述の様々なＢＩＡＳ関連のプロセスで使用されるパラメータを代表することを意図しているが、全てを網羅しているわけではなく、限定する意図はない。特定のウエハ処理スループット目標を達成するために、プロセス値および／またはプロセスパラメータを必要に応じて調整することができる。
【００６６】
図５Ａと図５Ｂの両方の「パラメータ」列には、様々な個々のパラメータが縦に列挙されている。先に紹介したように、流量は、前駆体、反応剤、および／または反応チャンバに出入りする不活性パージ種の体積流量がｓｃｃｍにて提供される。図５Ａおよび図５Ｂに示すステップタイミング（例えば、投与時間など）は、前述のとおりである。同様に、温度、電力レベル、および任意の後処理設定に含まれる残りのパラメータも前述のとおりであり、例えば、ＵＣＴによる被覆の１つまたは複数、または変形例Ａ〜Ｄの１つまたは複数によるバッチ間処理、に対応する。
【００６７】
また、図５Ａの「プロセス」列の下には、ウエハのバッチの処理に適したおおよそのパラメータ設定範囲が示されている。バッチの処理は、前述のＡＬＤ技術を使用して所望の厚さの膜を堆積することによって行うことができ、表に示されている量および／または組み合わせで前駆体および試薬種を流すことを含めることができる。
【００６８】
残りの列、すなわち、ＵＣＴ、バッチ間−１／２、バッチ間−３、およびバッチ間−４は、それぞれ反応チャンバの前処理シーズニング中のアンダーコートによる被覆、および変形例Ａ〜Ｄを表す。すなわち、列ヘッダ「ＵＣＴ」は、前処理シーズニングのアンダーコートを生成して反応チャンバの内側表面に施す（内側表面を被覆する）ための工程条件、すなわち設定を示す。同様に、特定の実施形態では、列ヘッダ「バッチ間−１／２」は変形例Ａの設定を示し、列ヘッダ「バッチ間−３」は変形例Ｂの設定を示し、列ヘッダ「バッチ間−４」は変形例Ｄの設定を示す。変形例Ｃは、列ヘッダ「バッチ間−１／２」および「バッチ間−３」で提供される設定範囲を選択的に組み合わせることによって行うことができる。
【００６９】
図６は、例えば、プロセスワークフロー４００が工程４２２で終了する時に、反応チャンバのリモート洗浄を行うために使用され得るリモート洗浄レシピのための例示的なプロセスパラメータを示す別の表である。頭字語ＨＰおよびＬＰは、それぞれ「高圧」および「低圧」を示す（図６に示すそれぞれの圧力範囲にも反映されている）。洗浄に用いられるプラズマを生成するために使用される種の様々なレシピを使用することができる。洗浄サイクルの完了によって、反応チャンバの内側表面から標的外の堆積材料を正常に除去した後、プロセスワークフロー３００、または４００によって示すＢＩＡＳプロセスを再度開始し、所望に応じてウエハの追加のバッチを処理することができる。
【００７０】
（装置）
図７は、プロセスチャンバ７０２を有する原子層堆積（ＡＬＤ）プロセスステーション７００の一実施形態の概略図である。プロセスステーション７００は、特定の開示の実施形態を実施するために使用することができる。例えば、プロセスステーション７００は、典型的には、原子層堆積（ＡＬＤ）によって膜を基板上に堆積するために使用され得るが、特定の構成では、プロセスステーション７００を、例えば、原子層エッチング（ＡＬＥ）または原子層洗浄（ＡＬＣ）を行い、パターニングスキームにおいて炭素含有材料をそれぞれエッチングまたは洗浄するために使用され得る。いくつかの実施形態では、プロセスステーション７００は、ＡＬＥ、ＡＬＣおよびＡＬＤに使用されても良い。あるいは、いくつかの実施形態では、マルチステーションツールのいくつかのプロセスステーションは、真空を破ることなくＡＬＣステーションとＡＬＤステーションとの間で基板が搬送され得るように、ＡＬＥまたはＡＬＣのステーションと、ＡＬＤのステーションとを含み得る。
【００７１】
プロセスチャンバ７０２は、低圧環境を維持するために使用されてもよい。複数のプロセスステーションは、１つの共通の低圧プロセスツール環境に含まれ得る。例えば、図８は、マルチステーション処理ツール８００の一実施形態を図示する。いくつかの実施形態では、以下で詳細に説明されるものを含むプロセスステーション７００の１つまたは複数のハードウェアパラメータは、１つまたは複数のコンピュータコントローラ７５０によってプログラム的に調整され得る。
【００７２】
プロセスステーション７００は、プロセスガスを分配シャワーヘッド７０６に供給するために、反応剤供給システム７０１ａと流体的に連通している。反応剤供給システム７０１ａは、シャワーヘッド７０６に供給する酸素含有ガス、または不活性ガスなどのプロセスガスをブレンドおよび／または調整するための混合容器７０４を含む。１つまたは複数の混合容器入口弁７２０は、混合容器７０４へのプロセスガスの導入を制御し得る。
【００７３】
一例として、図７の実施形態は、混合容器７０４に供給される液体反応剤を気化させるための気化ポイント７０３を含む。いくつかの実施形態では、堆積化学物質を、気化した液体反応剤として供給され得る。パターニングされた炭素含有材料上にＡＬＤによって共形膜が堆積され得るように、パターニングされた炭素含有材料を形成するために、プロセスチャンバ７０２におけるＡＬＥまたはＡＬＣを実施した後に堆積化学物質が用いられ得る。いくつかの実施形態では、気化ポイント７０３は、加熱気化器であってもよい。そのような気化器から生成された飽和反応剤蒸気は、下流の供給配管内で凝縮し得る。凝縮した反応剤に不適合ガスが曝露されると、小粒子が形成されることがある。これらの小粒子は、配管を詰まらせ、弁の動作を妨げ、基板を汚染するなどの恐れがある。これらの問題に対処するためのいくつかのアプローチは、残留反応剤を除去するために供給配管をパージおよび／または排気することを伴う。しかし、供給配管をパージすると、プロセスステーションのサイクル時間が増加し、プロセスステーションのスループットが低下する可能性がある。したがって、いくつかの実施形態では、気化ポイント７０３の下流の供給配管をヒートトレースしてもよい。いくつかの例では、混合容器７０４もヒートトレースしてもよい。１つの非限定的な例では、気化ポイント７０３の下流の配管は、混合容器７０４でおよそ１００℃からおよそ１５０℃に及ぶ昇温プロファイルを有する。
【００７４】
いくつかの実施形態では、液体前駆体または液体反応剤は、液体注入器（図７には図示せず）で気化されてもよい。例えば、液体注入器は、液体反応剤をパルス状に混合容器７０４の上流のキャリアガス流に注入することができる。一実施形態では、液体注入器は、液体を高圧から低圧に勢いよく流すことによって反応剤を気化させることができる。別の例では、液体注入器は、液体を分散微小液滴に霧化してから、加熱された供給パイプ内でその微小液滴を気化させてもよい。小さな液滴は、大きな液滴よりも速く気化することができ、液体注入と完全気化との間の遅延が減少する。気化が速くなるほど、気化ポイント７０３から下流の配管までの長さを短くすることができる。１つのシナリオでは、液体注入器は混合容器７０４に直接取り付けられても良い。別のシナリオでは、液体注入器はシャワーヘッド７０６に直接取り付けられ得る。
【００７５】
いくつかの実施形態では、気化およびプロセスチャンバ７０２への供給のための液体の質量流量を制御するために、液体流コントローラ（ＬＦＣ）が気化ポイント７０３の上流に備えられ得る。例えば、ＬＦＣは、ＬＦＣの下流に位置される熱質量流量計（ＭＦＭ）を含み得る。ＬＦＣのプランジャ弁は、ＭＦＭと電気的に通信する比例積分微分（ＰＩＤ）コントローラによって提供されるフィードバック制御信号に応答して調整され得る。しかし、フィードバック制御を使用して液体の流れを安定化するには１秒以上かかる場合がある。これは、液体反応剤の供給時間を延長する可能性がある。したがって、いくつかの実施形態では、ＬＦＣは、フィードバック制御モードと直接制御モードとの間で動的に切り替えられ得る。いくつかの実施形態では、これは、ＬＦＣの感知管およびＰＩＤコントローラを無効にすることによって実施され得る。
【００７６】
シャワーヘッド７０６は、プロセスガスを基板７１２に向けて分配する。図７に示す実施形態では、基板７１２は、シャワーヘッド７０６の下方に位置し、チャックまたは台座７０８上に載置された状態で示されている。シャワーヘッド７０６によって基板７１２に向けて供給または分散されるイオンについて望ましいレベルの方向性を達成するため、シャワーヘッド７０６は、７５０ミル（１９．０５ミリ）（０．３５インチ）〜７００ミル（１７．７８ミリ）（０．７インチ）の距離に配置され得る。いくつかの実施形態では、シャワーヘッド７０６から分散されるイオンの方向性を保つため、シャワーヘッド７０６と台座７１２との間のギャップをより低く、またはより小さくしてもよい。しかし、低圧条件（例えば、１０ｍＴ未満、すなわち０．０１Ｔｏｒｒ未満）では、イオン化プラズマをシャワーヘッド７０６から安定的に分散させるために、より高い、またはより大きなギャップが必要になることがある。いくつかの実施形態では、チャンバは、複数のチャックまたは台座を含み得る。シャワーヘッド７０６は、任意の適切な形状とすることができ、プロセスガスを基板７１２に分配するためポートを任意の適切な数、任意の適切な配置で有することができる。
【００７７】
いくつかの実施形態では、台座８０８は、基板７１２を基板７１２とシャワーヘッド７０６との間の体積に曝露するために上下され得る。いくつかの実施形態では、台座７０８は、ヒータ７１０を介して温度制御されてもよい。台座７０８は、様々な開示の実施形態を実施するための動作中、約２５℃〜約６５０℃、または約３５℃〜約１００℃などの任意の適切な温度に設定され得る。いくつかの実施形態では、台座の高さは、適切なコンピュータコントローラ７５０によってプログラム的に調整されてもよいことが理解されよう。
【００７８】
別のシナリオでは、台座７０８の高さを調整することにより、いくつかの開示の実施形態で実施されるプラズマ活性化中にプラズマ密度を変化させることが可能となり得る。例えば、コア材料が酸素含有ガスに曝露された後、改質されたコア材料を除去するために、不活性ガスがシャワーヘッド７０６を介して基板７１２に流されると、プラズマが点火され得る。プロセス段階の終わりに、別の基板搬送段階中に台座７０８を下げ、台座７０８からの基板７１２の除去を可能にすることができる。
【００７９】
いくつかの実施形態では、基板７１２とシャワーヘッド７０６との間の体積を変化させるために、シャワーヘッド７０６の位置は台座７０８に対して調整され得る。さらに、台座７０８および／またはシャワーヘッド７０６の垂直位置は、本開示の範囲内の任意の適切な機構によって変更されてもよいことが理解されよう。いくつかの実施形態では、台座７０８は、基板７１２の向きを回転させるための回転軸を含み得る。いくつかの実施形態では、これらの例示的な調整の１つまたは複数は、１つまたは複数の適切なコンピュータコントローラ７５０によってプログラム的に実施され得ることが理解されよう。コンピュータコントローラ７５０は、図７のコントローラ７５０に関して以下で説明される特徴のいずれかを含み得る。
【００８０】
プラズマが上述のように使用され得るいくつかの実施形態では、シャワーヘッド７０６および台座７０８は、プラズマに電力を供給するための無線周波数（ＲＦ）電源７１４および整合ネットワーク７１６と電気的に通信する。いくつかの実施形態では、プロセスステーション圧力、ガス濃度、ＲＦ源電力、ＲＦ源周波数、およびプラズマ電力パルスタイミングの１つまたは複数を制御することによって、プラズマエネルギーを制御され得る。例えば、ＲＦ電源７１４および整合ネットワーク７１６は、ラジカル種の所望の組成を有するプラズマを形成するために任意の適切な電力で動作され得る。同様に、ＲＦ電源７１４は、任意の適切な周波数のＲＦ電力を提供し得る。いくつかの実施形態では、ＲＦ電源７１４は、高周波ＲＦ電源および低周波ＲＦ電源を互いに独立して制御するように構成され得る。例示的な低周波ＲＦ周波数は、０ｋＨｚ〜５００ｋＨｚの周波数を含み得るが、これに限定されない。例示的な高周波ＲＦ周波数は、１．８ＭＨｚ〜２．４５ＧＨｚ、または約１３．５６ＭＨｚを超える、または２７ＭＨｚを超える、または４０ＭＨｚを超える、または６０ＭＨｚを超える周波数を含んでもよいが、これに限定されない。表面反応のためのプラズマエネルギーを提供するために、任意の適切なパラメータが離散的または連続的に調整されてもよいことが理解されよう。
【００８１】
いくつかの実施形態では、プラズマは、１つまたは複数のプラズマモニタによってｉｎ−ｓｉｔｕで監視され得る。１つのシナリオでは、プラズマ電力は、１つまたは複数の電圧センサ、電流センサ（例えば、ＶＩプローブ）によって監視することができる。別のシナリオでは、プラズマ密度および／またはプロセスガス濃度は、１つまたは複数の発光分光センサ（ＯＥＳ）によって測定されてもよい。いくつかの実施形態では、１つまたは複数のプラズマパラメータは、そのようなｉｎ−ｓｉｔｕのプラズマモニタからの測定値に基づいてプログラム的に調整され得る。例えば、ＯＥＳセンサは、プラズマ電力のプログラム制御を提供するためのフィードバックループで使用されてもよい。いくつかの実施形態では、ＯＥＳセンサを使用して、特定の開示の実施形態を使用して特定の時間後にエッチングを停止するようにエンドポイントを設定することができる。いくつかの実施形態では、プラズマおよび他のプロセス特性を監視するために他のモニタが使用されてもよいことが理解されよう。このようなモニタとしては、赤外線（ＩＲ）モニタ、音響モニタ、および圧力トランスデューサが挙げられるが、これらに限定されない。
【００８２】
いくつかの実施形態では、コントローラ７５０に対する命令は、入力／出力制御（ＩＯＣ）シーケンス命令を介して提供され得る。一例では、プロセス段階の条件を設定するための命令は、プロセスレシピの対応するレシピ段階に含めることができる。場合によっては、プロセスレシピ段階が順次配置されてもよく、それによりプロセス段階の全ての命令がそのプロセス段階と同時に実行される。いくつかの実施形態では、１つまたは複数のリアクタパラメータを設定するための命令を、レシピ段階に含めてもよい。例えば、第１のレシピ段階は、不活性ガスおよび／または反応剤ガス（例えば、酸素含有ガス）の流量を設定するための命令、キャリアガス（アルゴンなど）の流量を設定するための命令、ならびに第１のレシピ段階の時間遅延命令を含み得る。続く第２のレシピ段階は、不活性ガスおよび／または反応剤ガスの流量を調整または停止するための命令、ならびにキャリアガスまたはパージガスの流量を調整するための命令、および第２のレシピ段階の時間遅延命令を含み得る。第３のレシピ段階は、アルゴンなどの第２のガスの流量を調整するための命令、キャリアガスまたはパージガスの流量を調整するための命令、４ステーション処理ツールについて約２５０Ｗ〜約７５０Ｗの低プラズマ電力でプラズマを点火するための命令、および第３のレシピ段階の時間遅延命令を含み得る。続く第４のレシピ段階は、不活性ガスおよび／または反応剤ガスの流量を調整または停止するための命令、ならびにキャリアガスまたはパージガスの流量を調整するための命令、および第３のレシピ段階の時間遅延命令を含み得る。このようなレシピを使用して、基板上のコア材料などの炭素含有材料をエッチングし、下層のエッチング対象層の表面に約９０°±５°の点で接する垂直側壁を生成することができる。この後に追加のレシピを続けて、ＡＬＤによってパターニングされたコア材料上に共形膜を堆積するために使用してもよい。例えば、パターニングされたコア材料の上に酸化シリコンの共形膜を堆積する場合、１つの追加のレシピ段階は、ケイ素含有前駆体の流量を設定するための命令を含み得、別の追加のレシピ段階は、酸素含有反応剤の流量を設定するための命令および追加のレシピ段階の時間遅延命令を含み得る。これらのレシピ段階は、本開示の範囲内で、任意の適切な方法でさらに細分化および／または反復されてもよいことが理解されよう。
【００８３】
さらに、いくつかの実施形態では、プロセスステーション７００の圧力制御は、バタフライ弁７１８によって提供されてもよい。図７の実施形態に示すように、バタフライ弁７１８は、下流の真空ポンプ（図７には図示せず）によって提供される真空を絞る。しかし、いくつかの実施形態では、プロセスステーション７００の圧力制御は、プロセスステーション７００に導入される１つまたは複数のガスの流量を変化させることによって調整することもできる。
【００８４】
上述のように、マルチステーション処理ツールには１つ以上のプロセスステーションが含まれ得る。図８は、インバウンドロードロック８０２およびアウトバウンドロードロック８０４備え、これらのいずれかまたは両方がリモートプラズマ源（図８には図示せず）を含み得るマルチステーション処理ツール８００の一実施形態の概略図を示す。ロボット８０６は、大気圧において、ポッド８０８を通してロードされたカセットから、大気圧ポート８１０を介してインバウンドロードロック８０２にウエハを移動させるように構成される。ウエハ（図８には図示せず）は、ロボット８０６によって、インバウンドロードロック８０２の台座８１２上に載置され、大気圧ポート８１０が閉じられ、ロードロックインバウンド８０２がポンプダウンされる。インバウンドロードロック８０２がリモートプラズマ源を含む場合、ウエハは、処理チャンバ８１４に導入される前にインバウンドロードロック８０２においてリモートプラズマ処理を受けてもよい。さらに、ウエハはまた、例えば、水分および吸着したガスを除去するためにインバウンドロードロック８０２においても加熱されてよい。次に、処理チャンバ８１４へのチャンバ搬送ポート８１６が開かれ、別のロボット（図示せず）が、ウエハをリアクタ内に移動させ、リアクタ内に示す第１のステーションの台座上に処理のために載置する。なお、図８に図示される実施形態はロードロックを含んでいるが、いくつかの実施形態では、プロセスステーションにウエハを直接進入させてもよいことが理解されよう。
【００８５】
図示の処理チャンバ８１４は、図８に示す実施形態において１から４まで番号が付けられた４つのプロセスステーションを含む。各ステーションは、加熱台座（ステーション１に対して８１８で示す）と、ガスライン入口とを有する。いくつかの実施形態では、各プロセスステーションは、異なる目的または複数の目的を有し得ることが理解されよう。例えば、いくつかの実施形態では、プロセスステーションは、ＡＬＣプロセスモード、ＡＬＤプロセスモード、およびプラズマ強化ＡＬＤプロセスモードの間で切り替え可能であり得る。いくつかの実施形態では、堆積前駆体への曝露ならびに第２の反応剤およびプラズマへの曝露は、同じステーションで実行される。これに加えて、またはこれに代えて、いくつかの実施形態では、処理チャンバ８１４は、ＡＬＤプロセスステーションとプラズマ強化ＡＬＤプロセスステーションの対応するペアを１つまたは複数含み得る。図示の処理チャンバ８１４は４つのステーションを含むが、本開示による処理チャンバは、任意の適切な数のステーションを有してもよいことが理解されよう。例えば、いくつかの実施形態では、処理チャンバは、５つ以上のステーションを有してもよく、他の実施形態では、処理チャンバは、３つ以下のステーションを有してもよい。
【００８６】
図８は、処理チャンバ８１４内でウエハを搬送するためのウエハハンドリングシステム８９０の一実施形態を図示する。いくつかの実施形態では、ウエハハンドリングシステム８９０は、様々なプロセスステーション間および／またはプロセスステーションとロードロックとの間でウエハを搬送し得る。任意の適切なウエハハンドリングシステムが用いられてもよいことが理解されよう。非限定的な例として、ウエハカルーセルおよびウエハハンドリングロボットが挙げられる。図８はまた、プロセスツール８００のプロセス条件およびハードウェア状態を制御するために用いられるシステムコントローラ８５０の一実施形態を図示する。システムコントローラ８５０は、１つまたは複数のメモリデバイス８５６と、１つまたは複数の大容量記憶デバイス８５４と、１つまたは複数のプロセッサ８５２とを含むことができる。プロセッサ８５２は、ＣＰＵまたはコンピュータ、アナログおよび／またはデジタル入出力接続、ステッピングモータコントローラボードなどを含み得る。
【００８７】
いくつかの実施形態では、システムコントローラ８５０は、プロセスツール８００の活動の全てを制御する。システムコントローラ８５０は、大容量記憶デバイス８５４に記憶され、メモリデバイス８５６にロードされ、プロセッサ８５２で実施されるシステム制御ソフトウェア８５８を実行する。あるいは、制御論理がコントローラ８５０においてハードコード化されてもよい。これらの目的のために、特定用途向け集積回路、プログラマブル論理デバイス（例えば、フィールド・プログラマブル・ゲート・アレイ、ＦＰＧＡ）などを使用することができる。以下の説明では、「ソフトウェア」または「コード」が使用されている場合は常に、機能的に同等のハードコード化された論理を代わりに使用することができる。システム制御ソフトウェア８５８は、タイミング、ガスの混合、ガス流量、チャンバ圧力および／またはステーション圧力、チャンバ温度および／またはステーション温度、ウエハ温度、ターゲット電力レベル、ＲＦ電力レベル、基板台座、チャック位置および／またはサセプタ位置、ならびにプロセスツール８００によって実施される特定のプロセスの他のパラメータを制御するための命令を含み得る。システム制御ソフトウェア８５８は、任意の適切な方法で構成され得る。例えば、様々なプロセスツール構成要素サブルーチンまたは制御オブジェクトは、様々なプロセスツールプロセスを実施するために使用されるプロセスツール構成要素の動作を制御するために書かれてもよい。システム制御ソフトウェア８５８は、任意の適切なコンピュータ可読プログラミング言語でコード化され得る。
【００８８】
いくつかの実施形態では、システム制御ソフトウェア８５８は、上述の様々なパラメータを制御するための入力／出力制御（ＩＯＣ）シーケンス命令を含み得る。いくつかの実施形態では、システムコントローラ８５０に関連する大容量記憶デバイス８５４および／またはメモリデバイス８５６に記憶された他のコンピュータソフトウェアおよび／またはプログラムが用いられてもよい。この目的のためのプログラムの例またはプログラムのセクションの例は、基板位置決めプログラム、プロセスガス制御プログラム、圧力制御プログラム、ヒータ制御プログラム、およびプラズマ制御プログラムを含む。
【００８９】
基板位置決めプログラムは、基板を台座８１８上にロードし、基板とプロセスツール８００の他の部分との間隔を制御するために使用されるプロセスツール構成要素のプログラムコードを含み得る。
【００９０】
プロセスガス制御プログラムは、プロセスステーションの圧力を安定化するために、ガス組成（例えば、本明細書で説明されるケイ素含有ガス、酸素含有ガス、およびパージガス）と流量を制御するためのコード、および任意で堆積前にガスを１つまたは複数のプロセスステーションに流すためのコードを含み得る。圧力制御プログラムは、例えば、プロセスステーションの排気システムのスロットル弁、プロセスステーションへのガス流などを調節することによってプロセスステーションの圧力を制御するためのコードを含み得る。
【００９１】
ヒータ制御プログラムは、基板を加熱するために使用される加熱ユニットへの電流を制御するためのコードを含み得る。あるいは、ヒータ制御プログラムは、基板への熱伝達ガス（ヘリウムなど）の供給を制御することができる。
【００９２】
プラズマ制御プログラムは、本明細書の実施形態に従って１つまたは複数のプロセスステーションのプロセス電極に供給されるＲＦ電力レベルを設定するためのコードを含み得る。
【００９３】
圧力制御プログラムは、本明細書の実施形態に従って反応チャンバの圧力を維持するためのコードを含み得る。
【００９４】
いくつかの実施形態では、システムコントローラ８５０に関連するユーザインターフェースが存在してもよい。ユーザインターフェースは、ディスプレイ画面、装置および／またはプロセス条件のグラフィカルソフトウェアディスプレイ、ならびにポインティングデバイス、キーボード、タッチスクリーン、マイクロフォンなどのユーザ入力デバイスを含み得る。
【００９５】
いくつかの実施形態では、システムコントローラ８５０によって調整されたパラメータは、プロセス条件に関係するものであってもよい。非限定的な例として、プロセスガス組成および流量、温度、圧力、プラズマ条件（ＲＦバイアス電力レベルなど）などが挙げられる。これらのパラメータは、レシピの形態でユーザに提供されてもよく、ユーザインターフェースを利用して入力することができる。
【００９６】
プロセスを監視するための信号は、様々なプロセスツールセンサからシステムコントローラ８５０のアナログおよび／またはデジタル入力接続によって提供されてもよい。プロセスを制御するための信号は、プロセスツール８００のアナログおよびデジタル出力接続で出力することができる。監視することができるプロセスツールセンサの非限定的な例は、マスフローコントローラ、圧力センサ（圧力計など）、熱電対などを含む。適切にプログラムされたフィードバックおよび制御アルゴリズムをこれらのセンサからのデータと共に使用して、プロセス条件を維持することができる。
【００９７】
システムコントローラ８５０は、上述の堆積プロセスを実行するためのプログラム命令を提供することができる。プログラム命令は、ＤＣ電力レベル、ＲＦバイアス電力レベル、圧力、温度など、種々のプロセスパラメータを制御することができる。命令は、本明細書で説明される様々な実施形態に従って、積層膜のｉｎ−ｓｉｔｕ堆積を実施するようにパラメータを制御し得る。
【００９８】
システムコントローラ８５０は、通常、開示の実施形態による方法を装置が実施するように、命令を実施するように構成された１つまたは複数のメモリデバイスおよび１つまたは複数のプロセッサを含む。開示の実施形態に従ってプロセス工程を制御するための命令を含む機械可読媒体は、システムコントローラ８５０に結合されてもよい。
【００９９】
いくつかの実施形態では、システムコントローラ８５０は、上述した例の一部であり得るシステムの一部である。そのようなシステムは、１つまたは複数の処理ツール、１つまたは複数のチャンバ、１つまたは複数の処理用プラットフォーム、および／または特定の処理構成要素（ウエハ台座、ガス流システムなど）を含む半導体処理装置を含むことができる。これらのシステムは、半導体ウエハまたは基板の処理前、処理中、および処理後のシステム動作を制御するための電子機器と一体化されてもよい。そのような電子機器は「コントローラ」と呼ばれることがあり、１つまたは複数のシステムの様々な構成要素または副部品を制御してもよい。システムコントローラ８５０は、処理条件および／またはシステムのタイプに応じて、本明細書に開示されるプロセスのいずれかを制御するようにプログラムされてもよい。そのようなプロセスとしては、処理ガスの供給、温度設定（例えば、加熱および／または冷却）、圧力設定、真空設定、電力設定、無線周波数（ＲＦ）発生器設定、ＲＦ整合回路設定、周波数設定、流量設定、流体供給設定、位置および動作設定、ツールに対するウエハの搬入および搬出、特定のシステムに接続または連動する他の搬送ツールおよび／またはロードロックに対するウエハの搬入および搬出が含まれる。
【０１００】
広義には、システムコントローラ８５０は、命令を受信し、命令を発行し、動作を制御し、洗浄動作を可能にし、エンドポイント測定を可能にするなどの様々な集積回路、ロジック、メモリ、および／またはソフトウェアを有する電子機器を指す。集積回路は、プログラム命令を記憶するファームウェアの形式のチップ、デジタル信号プロセッサ（ＤＳＰ）、特定用途向け集積回路（ＡＳＩＣ）として定義されたチップ、および／または、１つまたは複数のマイクロプロセッサ、すなわちプログラム命令（例えば、ソフトウェア）を実行するマイクロコントローラを含んでもよい。プログラム命令は、様々な個々の設定（またはプログラムファイル）の形式でシステムコントローラ８５０に通信される命令であって、特定のプロセスを半導体ウエハ上で、または半導体ウエハ用に、またはシステムに対して実行するための動作パラメータを定義してもよい。動作パラメータは、いくつかの実施形態では、１つまたは複数の層、材料、金属、酸化物、ケイ素、二酸化ケイ素、表面、回路、および／またはウエハダイの製作における１つまたは複数の処理ステップを実現するためプロセスエンジニアによって定義されるレシピの一部であってもよい。
【０１０１】
システムコントローラ８５０は、いくつかの実施態様では、システムと統合または結合されるか、その他の方法でシステムにネットワーク接続されるコンピュータの一部であってもよく、またはそのようなコンピュータに結合されてもよく、またはそれらの組み合わせであってもよい。例えば、システムコントローラ８５０は、「クラウド」内にあってもよいし、ファブホストコンピュータシステムの全てもしくは一部であってもよい。これにより、ウエハ処理のリモートアクセスが可能となる。コンピュータは、システムへのリモートアクセスを可能にして、製作工程の現在の進捗状況を監視し、過去の製作工程の履歴を検討し、複数の製作工程から傾向または性能基準を検討し、現在の処理のパラメータを変更し、現在の処理に続く処理ステップを設定するか、または新しいプロセスを開始してもよい。いくつかの例では、リモートコンピュータ（例えば、サーバ）は、ネットワークを通じてプロセスレシピをシステムに提供することができる。そのようなネットワークは、ローカルネットワークまたはインターネットを含んでいてもよい。リモートコンピュータは、パラメータおよび／または設定のエントリまたはプログラミングを可能にするユーザインターフェースを含んでもよく、そのようなパラメータおよび／または設定は、その後リモートコンピュータからシステムに通信される。いくつかの例では、システムコントローラ８５０は命令をデータの形式で受信する。そのようなデータは、１つまたは複数の動作中に実施される各処理ステップのためのパラメータを特定するものである。パラメータは、実施されるプロセスのタイプ、およびシステムコントローラ８５０が連動または制御するように構成されるツールのタイプに特有のものであってもよいことを理解されたい。したがって、上述したように、システムコントローラ８５０は、例えば、互いにネットワーク接続され共通の目的（本明細書で説明されるプロセスおよび制御など）に向けて協働する１つまたは複数の個別のコントローラを含むことによって分散されてもよい。このような目的のための分散型コントローラの例として、チャンバ上の１つまたは複数の集積回路であって、（例えば、プラットフォームレベルで、またはリモートコンピュータの一部として）遠隔配置されておりチャンバにおけるプロセスを制御するよう組み合わせられる１つまたは複数の集積回路と通信するものが挙げられるであろう。
【０１０２】
限定はしないが、例示的なシステムは、プラズマエッチングチャンバまたはモジュール、堆積チャンバまたはモジュール、スピンリンスチャンバまたはモジュール、金属めっきチャンバまたはモジュール、洗浄チャンバまたはモジュール、ベベルエッジエッチングチャンバまたはモジュール、物理気相堆積（ＰＶＤ）チャンバまたはモジュール、化学気相堆積（ＣＶＤ）チャンバまたはモジュール、ＡＬＤチャンバまたはモジュール、原子層洗浄（ＡＬＣ）チャンバまたはモジュール、イオン注入チャンバまたはモジュール、追跡チャンバまたはモジュール、ならびに半導体ウエハの製作および／または製造に関連するか使用されてもよい任意の他の半導体処理システムを含んでもよい。
【０１０３】
上述のように、ツールによって実施される１つまたは複数のプロセスステップに応じて、システムコントローラ８５０は、１つまたは複数の他のツール回路もしくはモジュール、他のツール構成要素、クラスタツール、他のツールインターフェース、隣接するツール、近接するツール、工場全体に位置するツール、メインコンピュータ、別のコントローラ、または半導体製造工場においてツール場所および／もしくはロードポートに対してウエハの容器を搬入および搬出する材料搬送に使用されるツールと通信してもよい。
【０１０４】
本明細書に開示される方法を実施するための適切な装置は、２０１１年４月１１日に出願された名称を「ＰＬＡＳＭＡ  ＡＣＴＩＶＡＴＥＤ  ＣＯＮＦＯＲＭＡＬ  ＦＩＬＭ  ＤＥＰＯＳＩＴＩＯＮ」とする米国特許出願第１３／０８４，３９９号（現在は米国特許第８，７２８，９５６号）、および、２０１１年４月１１日に出願された名称を「ＳＩＬＩＣＯＮ  ＮＩＴＲＩＤＥ  ＦＩＬＭＳ  ＡＮＤ  ＭＥＴＨＯＤＳ」とする米国特許出願第１３／０８４，３０５号、にさらに説明および記載されており、各々の出願の全体が本明細書に組み込まれる。
【０１０５】
本明細書で説明される装置／プロセスは、例えば、半導体デバイス、ディスプレイ、ＬＥＤ、太陽光パネルなどの製作または製造のために、リソグラフィパターニングツールまたはプロセスと併せて使用されてもよい。一般的には、必須ではないが、そのようなツール／プロセスは、共通の製作施設で共に使用または実施される。膜のリソグラフィパターニングは、一般的には、以下の操作のいくつかまたは全てを含み、各操作が使用可能な多くのツールを用いて可能にされる：（１）スピンオンツールまたはスプレーオンツールを使用して、ワークピース（すなわち、基板）にフォトレジストを塗布する操作、（２）ホットプレートまたは炉またはＵＶ硬化ツールを使用してフォトレジストを硬化する操作、（３）ウエハステッパなどのツールを用いて可視光またはＵＶ光またはＸ線光でフォトレジストを露光する操作、（４）ウェットベンチなどのツールを使用して、レジストを現像してレジストを選択的に除去し、それによってレジストをパターニングする操作、（５）ドライエッチングツールまたはプラズマ支援エッチングツールを使用することによって、下層の膜またはワークピースにレジストパターンを転写する操作、および（６）ＲＦまたはマイクロ波プラズマレジストストリッパなどのツールを使用してレジストを除去する操作。
【０１０６】
（結論）
前述の実施形態は、明確な理解のために多少詳しく説明されてきたが、一定の変更および修正が添付の特許請求の範囲の範囲内で実施されてもよいことは明らかであろう。本実施形態のプロセス、システム、および装置の実施には多くの別の方法があることに注意されたい。したがって、本実施形態は、限定ではなく例示と見なされるべきであり、それらの実施形態は本明細書に述べられる詳細に限定されるべきではない。
【図１】
2021501466.tif 000003
【図２】
2021501466.tif 000004
【図３】
2021501466.tif 000005
【図４Ａ】
2021501466.tif 000006
【図４Ｂ】
2021501466.tif 000007
【図５Ａ】
2021501466.tif 000008
【図５Ｂ】
2021501466.tif 000009
【図６】
2021501466.tif 000010
【図７】
2021501466.tif 000011
【図８】
2021501466.tif 000012
【国際調査報告】
2021501466.tif 000013
2021501466.tif 000014